La présente invention concerne des plaques photosensibles destinées à la préparation de plaques d'impression lithographique. Les .plaques lithographiques comprennent un support convenable (par exemple une feuille d'aluminium) revêtu d'une couche de 5 matière photosensible qui, par exposition à la lumière, subit une variation de solubilité dans des liquides révélateurs. Ainsi, lorsque l'image portée par de telles plaques lithographiques est exposée à la lumière, les zones plus solubles du revêtement porté par le support peuvent être retirées de ce dernier au moyen de ces 10 liquides révélateurs pour laisser une image sur le support. On constate souvent, notamment lorsque la matière photosensible est une résine photopolymérisable, que l'exposition à la lumière de l'image de la matière photosensible donne naissance à des zones de solubilité différente sans produire de changement de 15 couleur. Il est; désirable de produire des plaques d'impression portant des imageVisibles pour faciliter l'inspection, et on y est parvenu en utilisant des liquides révélateurs qui, outre le fait qu'ils dissolvent les zones plus solubles du revêtement, sont également capables de colorer les zones moins solubles de revêtement 20 qui constituent l'image. Une variante du procédé de production d'images visibles consiste à appliquer une matière colorante à la matière photosensible avant l'exposition de l'image à la lumière, comme décrit dans 'le brevet " britannique N"2 "î 168 445- ' . 25 Dans ces deux techniques, une image visible n'est pas produite tant que la plaque dont l'image a été exposée n'a pas été développée. Toutefois, il est nécessaire de pouvoir produire une plaque lithographique qui porte une image visible immédiatement après l'exposition de l'image et avant le développement. Il en est ainsi notamment 30 dans le cas d'une opération à répétition dans laquelle les images multiples sont formées sur la plaque, par exemple par une exposition de parties successives de la plaque à la même image, comme dans l'impression d'étiquettes. Dans une telle opération, il est très intéressant de pouvoir repérer les parties de la plaque qui ont 35 déjà été exposées à l'image. L'invention a pour but de produire une plaque pnotosensible qui, après l'exposition de l'image à la lumière et avant le développement, porte une image visible. 70 '47538 -2- 2077584 L'invention offre une plaque photosensible destinée à la préparation d'une plaque d'impression lithographique, comprenant un support revêtu avec une première et une seconde matière- photosensible } la première matière photosensible étant de nature telle 5 que, lorsque l'image est exposée à la lumière, elle comprenne des zones présentant une différence de. solubilité, les zones les plus solubles pouvant être retirées du support par développement avec un liquide convenable et la seconde matière photosensible comprenant un composé diazoïque ou un composé azidô et étant de nature telle 10 que lorsque l'image est exposée à la lumière, elle comprenne des zones différant par leur couleur. Le support peut être revêtu d'un mélange des première et . seconde matières photosensibles, pourvu que ces matières soient compatibles, â titre de variante, la première matière photosensible 15 peut être appliquée au support sous la forme d'une première couche et la seconde matière photosensible peut être appliquée- sous la ferme d'une seconde couche recouvrant la première. Dans ce cas, la seconde matière photosensible doit être apte à permettre qu'une quantité suffisante de lumière atteigne la première matière photo-20 sensible pour provoquer la variation désirée de sa solubilité. Le cas échéant, la seconde matière photosensible peut être appliquée au support pour former la première couche, la première matière photosensible étant appliquée ensuite à cette couche pour former une couche de recouvrement. 25 Le composé diazoïque ou azido de la seconde matière - photosensible peut être apte à subir une modification satisfaisante de couleur par exposition à la lumière lorsqu'il est utilisé seul. Toutefois, de préférence, le composé diazoïque ou azido est utilisé conjointement avec un agent de copulation qui réagit manifestement 30 avec les produits de réaction obtenus lorsque le composé diazoïque ou. azido est exposé à la lumière pour produire un complexe ayant une couleur en contraste avec celle du composé diazoïque ou azido. A titre d'exemples de composés diazoïques ou azido qui conviennent, on mentionne le produit obtenu par condensation de la 4-diazodi-35 phénylamine et du formaldéhyde en présence d'acide sulfurique ou d'acide phosphorique (comme décrit pages 323 à 325 de l'ouvrage "Light Sensitive Systems" de J. Kosar, 1965), l'acide 1-diazo-2- BAD ORIGINAL 70 47538 -3- 2077584 naphtol-4-sulfonique, l'acide 4,4'-diazidostilbène-2,2'-disulfonique et la p-azido-diphénylamine. Les exemples d'agents convenables de copulation comprennant l'a-naphtol, le P-naphtol, le 3-hydroxy-2-naphtanilide, le 3-hydroxy-ïï-1 -naph.tyl-2-naph.tylamide, l'acide 5 8-naphtol-1-amino-2,4-disulfonique et les naphtanilides et anilides de l'acide p-hydroxy-naphtoïque. Pour assurer que le complexe ait une coloration plus intense, il p.eut être nécessaire d'inclure un sensibilisateur tel que la 1,2-benzanthraquinone dans la seconde matière photosensible, le sensibilisateur se comporte vraisembla-10 blement comme un composé de transfert d'énergie. lu cas où les première et seconde matières photosensibles sont appliquées au support comme première et seconde couches respectivement, le procédé que l'on utilise pour appliquer la seconde couche est sans importance, pourvu qu'un mince revêtement uniforme 15 de la seconde matière photosensible soit produit sur la couche de la première. Par conséquent, la matière constituant la seconde couche peut être appliquée sous la forme d'une solution diluée par immersion, revêtement au rouleau ou pulvérisation. Si la seconde couche doit être appliquée dans la pièce de préparation des clichés, 20 cette opération peut être effectuée commodément par application sous la forme d'un aérosol. La première matière photosensible peut être toute matière photosensible qui ne montre pas ordinairement une nette variation de couleur par ea^position à la lumière. Ainsi, cette substance 25 peut être une résine photopolymérisable qui ne subit pas ordinairement une variation de couleur d'importance quelconque par exposition à la lumière, par exemple des esters d'acides insaturés tels que le cinnamate de polyvinyle, le cinnamate d'amidon, le cinnamate de cellulose, le furfurylacrylate d'amidon, le furfurylacrylate de 30 cellulose, le furfurylacrylate de polyvinyle et les esters d'acide cinnamique de polyester- ou polyéther-alcools dérivés de résines époxy (comme décrit dans le brevet britannique M"0 913 764 et K0 921 530). Des plaques d'impression comprenant de telles résines photopolymérisables sont du type de celles qu'on appelle plaques 35 d'impression pré-sensibilisées. A titre de variante, la substance constituant la première couche peut être un colloïde bichromaté tel que la colle bichromatée, 1'albumine bichromatée, l'alcool 70 47538 -4- 2077584 polyvinylique bichromate» ou la gomme arabique bichromatée. Ces colloïdes bichromatés subissent ordinairement une certaine variation de couleur par exposition à la lumière, mais ceci n'est pas toujours suffisant, notamment lorsque la variation est observée 5 en lumière jaune, que l'on utilise habituellement dans l'atelier de travail. Les matières diazoïques photosensibles utilisées de façon classique dans la production de plaques d'impression subissent généralement une variation de couleur par exposition à la lumière et, par conséquent,l'utilisation de telles matières en tant que pre-10 mière matière photosensible n'est pas envisagée. Le support peut être tout support habituellement utilisé en pratique, par exemple une feuille d'aluminium ou d'alliage d'aluminium. De préférence, le support est une feuille d'aluminium ou d'alliage d'aluminium qui a été traitée par anodisation dans un 15 électrolyte aqueux à base d'acide phosphorique ou grainée par voie électrochimique dans un électrolyte à base d'acide chlorhydrique en utilisant un oourant alternatif, puis anodisée dans un électrolyte à base d'acide sulfurique en utilisant un courant continu. On préfère en particulier de tels supports lorsque la première matière 20 photosensible est une résine photopolymérisable du type d'un ester d'acide insaturé. En service, lorsque l'image portée par la plaque lithographique de la présente invention est exposée à une radiation actinique, les zones de la plaque frappées par la radiation subissent à la fois une 25 variation de solubilité et de couleur. Ainsi, la plaque est dotée d'une image visible sans avoir été préalablement révélée. La seconde matière photosensible ne participe pas à la production de l'image sur la plaque d'impression, mais se comporte simplement comme une matière de réglage. Toutefois, au cas où la seconde matière photo-30 sensible est présente sous la forme d'une couche de recouvrement de la couche de première matière photosensible, la seconde matière photosensible n'absorbe pas d'énergie de radiation et, par conséquent, ceci doit être rendu possible par réglage de l'exposition afin d'assurer que les zones sous-jacentes de la première matière photo-35. sensible subissent une modification satisfaisante de solubilité lorsqu'elles sont exposées à la radiation. 70 47538 -5- 2077584 Le cas échéant, la plaque photosensible de la présente inven- au tion peut porter une couche de matière colorante conformément/brevet britannique N"0 1 168 445. Dans ce cas, la seconde matière photosensible se trouve dans une couche séparée recouvrant une couche de la 5 première matière photosensible .La matière colorante,qui esl^préférenc hotosensibles.Des exemples de colorants convenables comprennent des composés azoïques, des composés de phtalocyanine, des composés du type de 1'anthraquinone ou des complexes de métaux lourds de colorants basiques, comme décrit dans le brevet britannique N° 1 168 445 précité. Selon cette forme de mise en oeuvre de est 15 la présente invention, une image visible/produite par exposition de la plaque à cause de la nature de la seconde matière photosensible. Ensuite, même si la totalité de la seconde matière photosensible est éliminée lors du développement subséquent, l'image révélée est encore visible en raison de la présence du revêtement 20 de matière colorante sur l'image. L'invention est illustrée par les exemples suivants : Exemple 1 Toute graisse portée par une feuille d'aluminium de qualité lithographique, de pureté égale à 99,7 est éliminée par immersion 25 dans une solution aqueuse à 6 $ en poids/volume d'hydroxyde de sodium pendant 8 minutes. La feuille dégraissée est ensuite plongée dans une solution aqueuse à 25 % en volume/volume d'acide ortho-phosphorique de densité égale à 1,75. La feuille est ensuite montée dans un circuit dont elle constitue l'anode, la cathode étant en 30 plomb, et on fait passer un courant de densité égale à 1,5 ampère par décimètre carré de l'anode, à travers la plaque pendant 8 minutes tout en maintenant 1'électrolyte à une température de 30°C. La feuille anodisée est ensuite rincée à l'eau puis séchée, après quoi elle est revêtue d'une solution de résine photopolymérisable, 35 dans laquelle on crée une turbulence. Cette matière photosensible est connue sous le nom de "Kodak Photo Resist" qui est un cinnamate de polyvinyle. Après séchage, la plaque d'impression pré-sensibilisée B*0 ORIGINAL 70 47538 -e- 2077584 résultante est traitée par pulvérisation avec une solution contenant 1 en poids/volume d'acide 1-diazo-2-naphtol-4-sulfonique, 1 fo en poids/volume de 3-hydroxy-2-naphtanilide comme agent de copulation, 0,05 f<> d'hydroxyde de sodium, 0,2 $ en poids/volume 5 de 1,2-benzanthraquinone comme sensibilisateur et 97,5 $ d'un mélange à 1:1 d'éthanol et d'eau. La plaque est ensuite séchée dans un courant d'air forcé. On obtient ainsi une plaque d'impression pré-sensibilisée comprenant une première couche de matière photosensible ("Kodak Photo Resist") et une couche de recou-10 vrement d'une seconde matière photosensible comprenant le composé diazoïque, l'agent de copulation et le sensibilisateur. La plaque est ensuite exposée à la lumière d'un arc au carbone passant .à travers un négatif. La seconde couche prend une couleur d'un noir purpurin intense dans les zones frappées par la lumière 15 et les parties de la première couche se trouvant sous ces zones sont insolubllisées dans des solvants de la matière non exposée à la lumière, comme conséquence de la photopolymérisation. Les zones de la seconde couche qui ne s.ont pas frappées par la lumière restent inchangées,comme le sont les parties de la première couche se trou-20 vant sous ces zones. Ainsi, la plaque est dotée d'une image consistant en une résine photopolymérisée insoluble d'un noir purpurin intense, qui donne un bon contraste avec les zones étrangères à 1'image. Exemple 2 25 . On répète le mode opératoire de l'exemple 1 en utilisant le 3-hydroxy-ïï-1-naphtyl-2-naphtylamide comme agent de copulation au lieu du 3-hydroxy-2-naphtanilide. Après l'exposition de l'image portée par la plaque, les zones frappées par la lumière prennent une couleur d'un noir purpurin en bon contraste avec les zones 30 non frappées par la lumière. Exemple 3 Une plaque lithographique comprenant une feuille de support revêtue d'une matière photosensible formée de gomme arabique bichromatée est traitée par pulvérisation avec une solution comprenant 35 1,5 f<> en poids/volume d'acide 4,4'-diazido-stilbène-2,2'-disulfonique, 1 % en poids/volume de P-naphtol comme agent de copulation et 97,5 % d'éther monoéthylique de 1'éthylène-glycol. La plaque est ensuite 70 47538 " -7- 2077584 séchée dans un courant d'air forcé. On obtient ainsi une plaque d'impression comprenant une première couche de matière photosensible (gomme arabique bichromatée) et une seconde couche de recouvrement de matière photosensible (comprenant le comgo|é diazido et l'agent 5 de copulation). L'image portée par la plaque/exposée a la lumière, sous une diapositive. La seconde couche prend une couleur foncée dans les zones frappées par la lumière et les parties de la première couche se trouvant sous ces zones sont insolubilisées sous l'influence de la lumière. Les zones de la seconde couche qui ne sont 10 pas frappées par la lumière restent inchangées, comme le sont les parties de la première couche sous ces zones. On obtient ainsi une plaque d'impression ayant une image constituée par les zones insolubilisées de couleur foncée qui contrastent bien avec les zones étrangères à l'image. 15 Exemple 4 Une plaque lithographique négative pré-sensibilisée de travail, comprenant une feuille d'aluminium revêtue de "Kodak Photo Resist", est préparée comme indiqué dans l'exemple 1. La plaque est ensuite traitée par pulvérisation avec une solution 20 contenant 1,5 $ en poids/volume d'acide 4,4'-diazidostilbène- 2,2'-disulfonique, 1 % en poids/volume d'acide 8-naphtol-1-amino-2,4-disulfonique comme agent de copulation et 97,5 $ d'éther monoéthylique d'éthylène-glycol. Après séchage,on obtient ainsi une plaque d'impression comprenant une première couche de "Kodak Photo 25 Resist" et une seconde couche de recouvrement constituée par le composé diazido et l'agent de copulation. La plaque est ensuite exposée à la lumière sous un négatif. La seconde couche dans les zones frappées par la lumière prend une couleur foncée et les parties de la première couche se trouvant sous ces zones sont insolubilisées 30 par suite de la photopolymérisation. Les zones de la seconde couche qui ne sont pas frappées par la lumière et les parties de la première couche se trouvant sous ces zones restent inchangées. On obtient ainsi une plaque d'impression portant une image constituée par la réserve photographique "Kodak Photo Resist" de couleur foncée, qui contraste nettement avec les zones non impressionnées. 70 47538 2077584 Exemple 5 On dégraisse un morceau de feuille d*aluminium de qualité lithographique par immersion dans une solution à 6 % en poids/volume d'hydroxyde de sodium pendant 8 minutes. Après rinçage, on la plonge 5 dans une solution à 0,5 % en poids/volume d'acide chlorhydrique. La feuille est ensuite montée en circuit de manière qu'elle constitue une électrode, l'autre électrode étant un autre morceau d'aluminium. On fait passer un courant alternatif dans ce circuit pen-dant quatre minutes à une densité de 3,0 ampères/dm , sous tension 10 de 17 volts et à 25°C. On lave la plaque pour la débarrasser de l'acide et on la place dans un bain anodisant formé d'une solution à 15 % en volume/volume d'acide sulfurique dë densité 1,84, et on la monte comme anode dans un circuit électrique dont la cathode est en plomb. On fait passer un courant de" densité égale à 1,5 15 ampère par décimètre carré d'anode dans le circuit pendant 10 minutes, cependant qu'on maintient 1'électrolyte à une.température de 25°C. La plaque anodisée ainsi obtenue est ensuite rincée à l'eau, séchée et enduite sous agitation turbulente, d'une résine photopolymérisable vendue par la firme Philip A Hunt Chemical Corp., 20 Few Jersey, Etats-Unis d*Amérique, sous le nom de "Waycote 10" (que l'on suppose être un cinnamat^olyvinylique), pour produire une première couche d'une matière photosensible sur la plaque. Après séchage de la plaque d'impression pré-sensibilisée résultante, on applique à .cette plaque une composition colorante 25 contenant 2 parties en poids de "Irgalite East Blue" MPS 2,2 parties en poids de gomme-laque et 87 parties d'éthanol, et on sèche de nouveau la plaque enduite. Le bleu "Irgalite East Blue" MPS 2 est une dispersion de bleu de phtalocyanine (Color Index, Pigment Blue 15). Ensuite, on applique par pulvérisation sur la 30 plaque enduite une solution contenant 1,5 f° en poids/volume d'acide 4,4t-diazido*-stirbène-2,2'-disulfonique, 1 fo en poids/volume de P-naphtol et 97,5 f° d'éther monoéthylique d'éthylène-glycol pour produire une seconde couche de matière photosensible recouvrant la première couche enduite de colorant. La plaque est ensuite 35 exposée à la lumière sous un négatif. Là seconde couche,dans les zones frappées par la lumière, prend une couleur foncée et les parties de la première couche se trouvant sous ces zones sont 70 47538 _9_ 2077584 insolubilisées en raison de la photopolymérisation. Les zones de la seconde couche qui ne sont pas frappées par la lumière et les parties de la première couche se trouvant sous ces zones restent inchangées. Ainsi, les zones frappées par la lumière sont en con-5 traste convenable avec les zones non frappées par la lumière. La plaque exposée est ensuite développée pour éliminer les zones non frappées par la lumière,en utilisant un révélateur en solution incolore composé de 79,0 parties en poids de diméthyl-formamide, 21,0 parties en poids d'acétate de 3-méthoxy-butyle , 4,0 parties 10 en poids de méthylcellulose, 0,1 partie en poids d'acide phospho-rique (densité 1,75) et 0,5 partie en poids de monolaurate de polyoxyéthylène-sorbitan. On obtient une image révélée très visible constituée par les zones frappées par la lumière de la résine photopolymérisable enduite de solution colorante. 15 Exemple 6 On prépare comme dans l'exemple 1, une plaque négative présensibilisée prête à servir en lithographie, comprenant une feuille d'aluminium revêtue de réserve photographique "Eodak Photo Resist". La plaque est ensuite traitée par pulvérisation avec.une composition 20 contenant 2% en poids de p-azido-diphénylamine, 3 $ en poids de "Microlith Red" RT, et 95 i° de méthyl-isobutyl-carbinol. Le colorant 'Microlith Red" RT est une dispersion d'un pigment azoïque de la firme CIBA. Après séchage, on obtient ainsi une plaque pré-sensibi-lisée comprenant une couche d'une première matière photosensible 25 ("Kodak Photo Resist") portani^ine surcouche d'une seconde matière photosensible (produit de condensation.) et un colorant ("Microlith Red" RT). Par exposition de l'image, les zones frappées par la lumière sont insolubilisées et prennent une couleur différente de celle des zones non frappées par la lumière. On révèle cette image 30 visible en utilisant un révélateur en dispersion comprenant une phase solvant consistant en 35,0 parties en poids d'acétate d'éthyl-glycol, 4,8 parties en poids de diméthyl-acétamide et 0,1 partie en poids de monolaurat,e de polyoxyéthylène-sorbitan et une phase aqueuse consistant en 60 parties en poids de solution aqueuse de gomme 35 arabique (densité 2,13) et 0,1 partie d'acide phosphorique (densité 1,75). L'image révélée est très visible en raison de la présence du colorant. 70 47538 -io- 2077584 Exemple 7 On prépare comme dans l'exemple 1 une plaque négative pré-sensibilisée prête à servir en lithographie, comprenant une feuille d'aluminium revêtue de réserve photographique "Kodak 5 Photo Resist". la plaque est ensuite revêtue d'une composition comprenant 4 parties en poids de "Microlith Red" RT et 90 parties en poids de méthyl-isobutyl-carbinol,puis séchée. La plaque enduite est ensuite traitée par pulvérisation avec une solution à 1,5 $ en poids/volume de p-azido-diphénylamine dans le méthyl-isobutyl-10 carbinol. Après séchage, on obtient ainsi une plaque pré-sensibilisée comprenant une couche d'une première matière photosensible ("Kodak Photo Resist"), une couche de revêtement d'un colorant ("Microlith Red" RT) et une autre surcouche d'une seconde matière photosensible (produit de condensation). Par exposition de l'image, les zones 15 frappées par la lumière sont insolubilisées et prennent une couleur qui diffère de celle des zones non frappées par la lumière. Cette image visible est révélée au moyen d'un révélateur en solution comprenant 50,0 parties en poids de solution aqueuse à 30 ^ de gomme arabique, 1,0 partie en poids d'acide phosphorique (densité 1,75), 20 35,0 parties en poids de diméthyl-formamide, 15,0 parties en poids d'acétate de 3-méthoxybutyle, 0,5 partie en poids de "Solumin EX 85S" et 1,0 partie en poids de monolaurate de polyoxyéthylène-sorbitan. L'image révélée est très lisible à cause de la présence du colorant. Le produit "Solumin EX 85S" est le sel de sodium d'un ester sulfu-25 rique d'alkyl-phénoxy-polyéthoxy-éthanol. 70 47538 2077584 - REVENDICATIONS - 1. Plaque photosensible, destinée à la production d'une plaque d'impression lithographique, caractérisée par le fait qu'elle comprend un support revêtu d'une première et d'une seconde 5 matière photosensible, la première matière photosensible étant de nature telle que lorsque l'image est exposée à la lumière, elle comprend des zones qui diffèrent par leur solubilité, la zone la plus soluble pouvant être retirée du support par développement avec un liquide convenable et la seconde matière photosensible 10 comprend un composé diazoïque ou azido et est de nature telle que lorsque l'image est exposée à la lumière, elle comprend des zones différant par leurs couleurs. 2.Plaque suivant la revendication 1, caractérisée par le fait que la seconde matière photosensible est présente sous la for- 15 me d'une couche recouvrant une couche de la première matière photosensible. 3. Plaque suivant la revendication 1, caractérisée par le fait que la première matière photosensible est présente sous la forme d'une couche recouvrant une couche de la seconde matière 20 photosensible. 4. Plaque suivant l'une quelconque des revendications 1, 2 et 3, caractérisée par le fait que le composé diazoïque ou azido subit lui-même un changement de couleur par exposition à la lumière. 5. Plaque suivant l'une quelconque des revendications 25 1, 2 et 3, caractérisée par le fait que la seconde matière photosensible comprend, en plus du composé diazoïque ou azido, un agent de copulation capable de réagir avec les produits de décomposition par la lumière du composé diazoïque ou azido pour produire un complexe dont la couleur est en contraste avec celle du composé 30 diazoïque ou azido. 6. Plaque suivant la revendication 5, caractérisée par le fait que l'agent de copulation est l'a-naphtol, le (3-naphtol, le 3-hydroxy-2-naphtanilide, le 3-hydroxy-N-1-naphtyl-2-naphtylamide ou l'acide 8-naphtol-1-amino-2,4-disulfonique. 35 7. Plaque suivant la revendication 5, caractérisée par le fait que l'agent de copulation est un anilide ou un naphtanilide de l'acide 0-hydroxy-naphtoïque. 70 47538 -12- 2077584 8. Plaque suivant l'une quelconque des revendications 5, 6 et 7, caractérisée par le fait que le composé diazoïque ou azido est l'acide 1-diazo-2-naphtol-4-sulfonique, l'acide 4,4'-diazidostilbène-2,2'-disulfonique ou le produit de condensation 5 de la 4-diazodiphénylamine et du formaldéhyde. 9. Plaque suivant la revendication 5, caractérisée par le fait que le composé diazoïque est l'acide 1-diazo-2-naphtol-4-sulfonique et l'agent de copulation est le 3-hydroxy-2-naphtanilide ou le 3-hydroxy-N-1-naphtyl-2-naplitylann.de. 10 10. Plaque suivant la revendication 5, caractérisée par le fait que le composé azido est l'acide 4,4'-diazidostilbène-2,2'-disulfonique et l'agent de copulation est le p-naphtol ou l'acide 8-naphtol-1 -amino-2,4-disulf onique. 11. Plaque suivant l'une quelconque des revendications précé-15 dentes, caractérisée par le fait que la seconde matière photosensible comprend un sensibilisateur destiné à donner une différence de couleur plus intense lors de l'exposition de l'image. 12. Plaque suivant la revendication 11, caractérisée par le fait que le sensibilisateur est la 1,2-benzanthraquinone. 20 13. Plaque suivant l'une quelconque des revendications précé dentes, caractérisée par le fait que la première matière photosensible est une résine photopolymérisable, telle qu'un ester d'un acide insaturé, le cinnamate de polyvinyle, le cinnamate d'amidon, le cinnamate de cellulose, le furfurylacrylate de polyvinyle, le 25 furfurylacrylate d'amidon, le furfurylacrylate de cellulose ou un ester d'acide cinnamique d'un'polyester ou d'un polyéther-alcool dérivé d'une résine époxy. 14. Plaque suivant l'une quelconque des revendications 1 à 12, caractérisée par le fait que la première matière photosensible 30 est la gomme arabique bichromatée. 15. Plaque suivant l'une quelconque des revendications précédentes, caractérisée par le fait qu'elle comprend un colorant, le . colorant étant présent dans une couche différente de celle qui contient la première matière photosensible. 35 16. Plaque suivant la revendication 15, caractérisée par le fait que le colorant est en mélange avec la seconde matière photosensible. 70 47538 -13- 2077584 17. Plaque suivant la revendication 15» caractérisée par le fait que le colorant est présent dans une couche différente de celle qui contient la seconde matière photosensible. 18. Plaque suivant l'une quelconque des revendications 15, 16 et 17, caractérisée par le fait que le colorant est un colo-un rant azoïque/composé de la série de 1'anthraquinone, un composé de la série de la phtalocyanine ou un complexe de métal lourd d'un colorant basique.